СПОСОБ ПОЛУЧЕНИЯ ДВУОКИСИ КРЕМНИЯ И СУЛЬФИТА НАТРИЯ С ИСПОЛЬЗОВАНИЕМ СУЛЬФАТА НАТРИЯ

1. Способ получения двуокиси кремния и сульфита натрия с использованием сульфата натрия, характеризующийся тем, что:
кварцевый песок, сульфат натрия и углерод смешивают в массовом соотношении 118,3-147,9:100:4-12, а затем помещают в печь и нагревают при температуре 1200-1500°С для получения твердого силиката натрия и двуокиси серы;
указанный твердый силикат натрия и двуокись серы используют для получения двуокиси кремния и сульфита натрия на следующих стадиях:
(1) указанный твердый силикат натрия растворяют в воде в массовом соотношении 100:180-488 и фильтруют для получения раствора силиката натрия; в названный раствор силиката натрия добавляют бисульфит натрия с концентрацией 1-40% в мольном отношении бисульфита натрия к силикату натрия 2:1 и смесь подвергают реакции при температуре 70-95°С в течение 1-4 ч для получения осажденной двуокиси кремния и раствора сульфита натрия, а полученную смесь фильтруют;
(2) одну часть фильтрата, полученного в конце стадии (1), приводят в контакт с двуокисью серы, полученной в процессе получения силиката натрия, при температуре от 20 до 50°С для образования бисульфита натрия, который повторно используют для реакции на стадии (1);
(3) значение pH отжатого на фильтре осадка, полученного в конце стадии (1), доводят до 3,5-6 с последующей фильтрацией, промывкой и сушкой для получения двуокиси кремния; а
(4) другую часть фильтрата, полученного в конце стадии (1), концентрируют и сушат для получения твердого сульфита натрия.
2. Способ получения двуокиси кремния и сульфита натрия по п.1, характеризующийся тем, что указанной печью является термоизолированная печь с подковообразным пламенем.